Brevet FR2517710A1 — publié le 19830610

Procédé de délavage et de vieillissement d'articles textiles. La présente invention a pour objet un procédé de délavage et de vieillissement d'articles textiles en toile de coton plus connus sous le terme de "Jeans". Ces articles textiles, tels que des pantalons et blousons en toile de coton dits "denim", ne sont pratiquement jamais portés à l'état neuf mais sont au préalable soit traités en vue d'éliminer l'apprêt et uniformiser la teinture, soit délavés et simultanément vieillis. Dans la mesure où la tendance actuelle de la mode est plus particulièrement orientée vers le port de vêtements délavés et vieillis, divers procédés peuvent être mis en oeuvre en vue d'aboutir à un tel résultat, Parmi les procédés connus et jusqu'ici utilisés, on peut en particulier mentionner les traitements à l'aide de sable ou de pierres ponce dans des laveuses. Les résultats obtenus par ces procédés ne sont pas totalement satisfaisants dans la mesure où ces articles textiles du type "jeans" ne présentent pas après traitement des zones d'usure superficielle comparables à celles susceptibles d'être obtenues lorsque ces vêtements sont portés pendant des périodes de temps plus ou moins prolongées. Par ailleurs, selon ces procédés, le délavage, c'est-à- dire l'élimination partielle de la teinture, est irrégulier, ce qui confère aux vêtements obtenus un aspect peu esthétique. On a maintenant constaté que des résultats particulièrement intéressants pouvaient être obtenus en traitant ces articles textiles en toile de coton S l'aide de certains agents et dans des conditions particulières. En effet, grâce au procédé selon la présente invention, les articles textiles obtenus après traitement, tout en ayant une excellente souplesse au toucher, ont un aspect naturel tel que celui qui pourrait être obtenu si ces articles avaient été portés de façon régulière sur une période de temps prolongée. En effet, selon le procédé de la présente invention, les zones d'usure superficielle ou de vieillissement sont essen- tiellement localisées aux endroits où intervient généralement l'usure naturelle de ce type de vêtement. En outre, le délavage est relativement uniforme, de telle sorte que l'aspect général des vêtements n'est pas sensiblement différent de celui des vêtements naturellement vieillis par l'usage. La présente invention a pour objet un nouveau procédé de délavage et de vieillissement d'articles textiles en toile de coton et plus particulièrement en toile dite "denim", ce procédé comprenant les étapes consistant à éliminer dans un premier temps l'apprêt des articles textiles par traitement à l'eau chaude, à soumettre ensuite lesdits articles textiles placés dans une laveuse à tambour rotatif à l'action simultanée de pierres ponce et de chaux ou d'un sel de calcium à la température du bain, et éventuellement par élévation de la température, à procéder à une vidange de la laveuse et à soumettre lesdits articles textiles en présence des pierres ponce à une série de rinçages à l'eau chaude et/ou froide, l'un desdits rinçages étant effectué en présence d'un acide. L'opération d'élimination de l'apprêt est de préférence réalisée dans la laveuse servant au traitement de délavage et de vieillissement, mais peut être eventuellement effectuée dans un appareillage distinct. Ce traitement est généralement effectué à l'aide d'eau portée à une température d'environ 800C pendant un temps de l'ordre de 10 minutes puis on procède alors à un rinçage à l'eau froide. La laveuse à tambour rotatif horizontal peut être de contenance variable. bien que l'on préfère selon l'invention utiliser une laveuse d'un volume de 700 à 3000 litres susceptible de traiter de l'ordre de 40 à 120 kg et plus d'articles textiles essentiellement constitués de pantalons ou de blousons du type "jeans". Pour 100 kg d'articles textiles chargés dans la laveuse, on introduit les proportions suivantes 10) 150 à 250 kg de pierres ponce 20) 30 à 100 kg de chaux et/ou d'un sel de calcium et 30) 140 à 300 litres d'eau. De préférence, les pierres ponce ont des tailles comprises entre 30 et 150 mm dont environ 30% ont des tailles comprises entre 40 et 110 mm, 30% entre 30 et 80 mm et 40% entre 60 et 150 mm. La chaux utilisée dans le procédé selon l'invention peut être de la chaux vive ou de la chaux éteinte mais de préférence de la chaux vive. Comme sel de calcium on peut utiliser du chlorure de calcium. Selon une variante de la présente invention, lorsqu'on souhaite obtenir un délavage plus poussé, le traitement peut être réalisé en présence d'acide chlorhydrique et dans ce cas on utilise une proportion plus faible de chaux ou de sel de calcium généralement comprise entre 30 et 68 kg pour 100 kg d'articles textiles, la quantité d'acide chlorhydrique concentré étant comprise entre 6 et 20 litres. Après le chargement de la laveuse en eau, pierres ponce, chaux ou sel de calcium et éventuellement acide chlorhydrique, on met alors la laveuse en rotation à une vitesse de préférence comprise entre environ 50 et 150 tr/mn pendant environ 10 à 15 mn à la température du bain, puis éventuellement 10 à 15 mn à environ 60 - 900C. Après ce traitement, la laveuse est vidangée puis on procède à une série de rinçages à l'eau froide et à l'eau chaude, dont l'un des rinçages est de préférence effectué en présence de savon (6 à 10 kg de savon pour 200 à 1500 1 d'eau), et l'avantdernier rinçage étant effectué en présence d'une solution aqueuse d'acide acétique (12 à 16 1 dans 400 à 1000 1 d'eau) à chaud et de préférence à une température d'environ 600C (ces proportions étant toujours exprimées pour 100 kg d'articles textiles). Lorsque, dans le traitement, on utilise de l'acide chlorhydrique, l'un des rinçages est effectué en présence de carbonate de sodium (6 à 20 kg pour 100 kg d'articles textiles), ceci de façon à éliminer l'acidité résiduelle. Après un dernier lavage à l'eau, on procède alors à l'ouverture de la laveuse que l'on décharge de son contenu constitué des articles textiles traités et des pierres ponce. Après avoir séparé les pierres ponce qui peuvent être réutilisées dans au moins deux opérations ultérieures, les articles textiles sont alors soumis à une opération de séchage. Afin d'illustrer le procédé de la présente invention, on va maintenant donner, à titre d'illustration et sans aucun caractère limitatif, deux exemples du procédé de délavage et de vieillissement d'articles textiles. Exemple 1. Dans une laveuse à tambour rotatif horizontal du type DIAMANT et d'un volume de 2000 litres muni d'un système de chauffage, on place 80 pantalons du type "blue jeans" d'un poids d'environ 700 à 800 g chacun, on introduit alors 600 litres d'eau, et on porte la température à 800C, ceci pendant environ 10 mn. Après rinçage à l'eau froide, la laveuse est ouverte et on y introduit environ 125 kg de pierres ponce dont la taille varie entre 30 et 150 min, 100 litres d'eau et 50 kg de chaux vive que l'on répartit dans le tambour. Après avoir verrouille la fermeture, le tambour est alors mis en rotation pendant 10 mn à la température du bain, puis 10 mn en maintenant la température à 800C et à une vitesse de rotation de l'ordre de 100 t/mn. On procède alors à la vidange de la laveuse puis on rince une fois à l'eau froide, puis avec 600 litres d'eau contenant environ 5 kg de savon à une température d'environ 80 C. Après une nouvelle série de rinçages à froid puis à chaud à l'aide d'eau (600 litres pour chaque rinçage), on effectue un rinçage à l'aide d'une solution d'acide acétique (400 litres d'eau pour 10 litres d'acide#acétique) à environ 600C, et l'on termine ensuite l'opération par un dernier rinçage à l'eau. Ces différents rinçages sont effectués pendant environ 2 à 3 minutes sous rotation à une vitesse de l'ordre de 100 t/mn. Après le dernier rinçage, on procède à l'ouverture de la laveuse et les pantalons sont alors séparés des pierres ponce et soumis à un séchage à l'air chaud. Exemple 2. Dans une laveuse à tambour rotatif du même type que celle décrite à l'exemple 1, on a également traité 80 pantalons du type "blue jeans" d'un poids d'environ 700 à 800 g chacun. Après avoir éliminé l'apprêt selon le même mode opératoire que celui décrit à l'exemple 1, on introduit dans la laveuse 135 kg de pierres ponce, 100 litres d'eau et 25 kg de chaux éteinte Après quelques minutes, on introduit alors environ 6 litres d'acide chlorhydrique concentré. On procède alors à la mise en rotation de la laveuse à une vitesse d'environ 100 t/mn pendant 10 mn à la température du bain puis 10 mn en maintenant la température à 800C. On procède alors à la vidange de la laveuse puis on rince une fois à l'eau froide, avec 600 litres contenant environ 6 kg de savon et 5 kg de carbonate de sodium. Après une nouvelle série de rinçages à froid puis a chaud à l'aide d'eau (600 litres pour chaque rinçage), on effectue un rinçage à llaide d'une solution d'acide acétique (400 litres d'eau pour 10 litres d'acide acétique) à environ 600, Après un nouveau rinçage à l'eau froide, on procède alors à l'ouverture de la laveuse et au déchargement de son contenu. Les pantalons ainsi traités sont alors soumis à une opération de séchage à l'air chaud. REVENDICATIONS 1. Procédé de délavage et de vieillissement d'articles textiles en toile de coton, caractérisé par le fait qu'il comprend les étapes consistant à éliminer dans un premier temps l'apprêt desdits articles textiles par traitement à l'eau chaude, à soumettre ensuite lesdits articles textiles placés dans une laveuse à tambour rotatif à l'action simultanée de pierres ponce et de chaux ou d'un sel de calcium, à la température du bain, et éventuellement par élévation de la température, à procéder à une vidange de la laveuse et à soumettre lesdits articles textiles en présence des pierres ponce à une série de rinçages à l'eau chaude et/ou froide, l'un desdits rinçages étant effectué en présence d'un acide. 2. Procédé selon la revendication 1, caractérisé par le fait que l'apprêt des articles textiles est éliminé par traitement à une température d'environ 803C pendant un temps dé l'ordre de 10 mn. 3. Procédé selon l'une quelconque des revendications 1 et 2, caractérisé par le rait que la vitesse de rotation de la laveuse est comprise entre 50 et 150 tr/mn. 4. Procédé selon l'une quelconque des revendications précédentes, caractérisé par le fait que le traitement est effec- tué par élévation de la température à environ 60 à 90GC pendant 10 à 15 mn 5. Procédé selon l'une quelconque des revendications précédentes, caractérisé par le fait que pour 100 kg d'articles textiles, on utilise 10) 150 à 250 kg de pierres ponce, 20) 30 a 100 kg de et/ou d'un sel de calcium, et 30) 140 à 300 litres d'eau. 6. Procédé selon l'une quelconque des revendications précédentes, caractérisé par le fait que les pierres ponce ont des tailles comprises entre 30 et 150 mm dont environ 30% ont des tailles comprises entre 40 et 110 min, 30% entre 30 et 80 mm et 40% entre 60 et 150 min. 7. Procédé selon l'une quelconque des revendications 1 à 5, caractérisé par le fait que la chaux est de la chaux vive ou éteinte mais de préférence de la chaux vive. 8. Procédé selon l'une quelconque des revendications précédentes caractérisé par le fait que le traitement est égale ment réalisé en présence d'acide chlorhydrique, la proportion de chaux ou de sel de calcium pour 100 kg d'articles textiles étant alors comprise entre 30 et 68 kg. 9. procédé selon la revendication 8 caractérisé par le fait que la quantité d'acide chlorhydrique sous forme concentrée est comprise entre 6 et 20 litres pour 100 kg d'articles textiles. 10. Procédé selon l'une quelconque des revendications précédentes, caractérisé par le fait que le rinçage en présence d'un acide est effectué à l'aide d'une solution aqueuse d'acide acétique.